(57)【特許請求の範囲】
【請求項１】
β晶型プロピレン系重合体組成物シートを多段二軸延伸処理する二軸延伸ポリプロピレンフィルムの製造方法であって、延伸温度（ＴｅｍｐＦ）が１３０〜１５０℃で、且つ、未延伸シートを基準とした時のＭＤの延伸倍率（ＤＲＦＭＤ）及びＴＤの延伸倍率（ＤＲＦＴＤ）が共に１．１〜３．０倍である第１段目の二軸延伸処理工程の後、延伸温度（ＴｅｍｐＬ）が１５０〜１８０℃で、且つ、未延伸シートを基準とした時の最終的なＭＤの総延伸倍率（ＤＲＴＭＤ）及びＴＤの総延伸倍率（ＤＲＴＴＤ）が共に６．０〜１０．０倍になるように二軸延伸処理する第２段目以降の単数あるいは複数の二軸延伸処理工程を含む多段二軸延伸ポリプロピレンフィルムの製造方法。
【請求項２】
前記β晶型プロピレン系重合体組成物シートは、β晶核剤を、プロピレン系重合体と該β晶核剤の合計を１００重量％とした場合に０．００１〜２重量％含み、前記β晶核剤が、Ｎ，Ｎ'―ジシクロヘキシル―２，６―ナフタレンジカルボキシアミド、Ｎ，Ｎ'―ジシクロヘキシルテレフタルアミド、Ｎ，Ｎ'−ジフェニルヘキサンジアミドのうちの少なくとも１種であることを特徴とする請求項１に記載の二軸延伸ポリプロピレンフィルムの製造方法。
【請求項３】
前記β晶型プロピレン系重合体組成物シートにおいて、示差走査熱量計で測定される、β晶の全結晶部分に占める百分率が、５０％以上であることを特徴とする請求項１または２に記載の二軸延伸ポリプロピレンフィルムの製造方法。
【発明の詳細な説明】
【技術分野】
【０００１】
本発明は、ＭＤ（縦方向）、ＴＤ（横方向）共に高い引張弾性率を有し、表面平滑性の優れた二軸延伸ポリプロピレンフィルムおよびその製造方法に関する。
【背景技術】
【０００２】
二軸延伸ポリプロピレンフィルム（以下、ＯＰＰフィルムと呼ぶことがある）は、その優れた透明性、機械的強度、防湿性、剛性等を活かして包装材料をはじめ、ラベル、粘着テープ、離形フィルムの基材フィルム、コンデンサ用フィルムなどの広い分野で使用されている。
【０００３】
ポリプロピレンの結晶多形のひとつである、β晶を利用したＯＰＰフィルムは、β晶のポリプロピレン樹脂シートを逐次二軸延伸することで空隙を形成し、貫通孔を形成したフィルムを蓄電デバイス用セパレータ用途に利用できることが提案されている（特許文献１：特開２０１４−１４１６４４号公報）。しかしながら、このＯＰＰフィルムの引張弾性率は極めて低いものである。また、延伸工程でβ晶をα晶に結晶変態させることによりフィルムを粗面化し、コンデンサ用フィルムに利用できることが提案されている（特許文献２：特許第５４７２４６１号公報）。しかしながら、このＯＰＰフィルムは、ＴＤ方向の引張弾性率は高いが、ＭＤ方向の引張弾性率は高いとは言えない。また、前記記載の通り、フィルム表面が粗面化されているため、包装材料などで使用した場合、光沢度が低いことに加え、インキやコーティング剤が弾かれやすいため印刷性も劣るなどといった不具合が起こる傾向にあった。
【０００４】
ＯＰＰフィルムの高引張弾性率化を図る方法として、分子量が２００万以上と高く、且つ、分子量分布の広い超高分子量ポリプロピレン樹脂をポリプロピレンの製造段階で導入することで得られたシートを同時二軸延伸することで、高引張弾性率化する方法が提案されている。しかし、使用しているポリプロピレン樹脂が特殊であるため、汎用性に欠け、超高分子量のポリプロピレン樹脂を使用しなければならず、加工安定性にも欠ける可能性があった（特許文献３：特開２０１４−１２９４３４号公報）。
【先行技術文献】
【特許文献】
【０００５】
【特許文献１】特開２０１４−１４１６４４号公報
【特許文献２】特許第５４７２４６１号公報
【特許文献３】特開２０１４−１２９４３４号公報
【発明の概要】
【発明が解決しようとする課題】
【０００６】
本発明は、引張弾性率が高く、表面平滑性に優れた二軸延伸ポリプロピレンフィルムおよびその製造方法を提供することを目的とする。
【課題を解決するための手段】
【０００７】
本発明は、β晶核剤を有するプロピレン系重合体からなる引張弾性率がＭＤ、ＴＤ共に３０００ＭＰａ以上であることを特徴とする二軸延伸ポリプロピレンフィルムを提供するものである。
【０００８】
また、本発明の好ましい形態として、前記β晶核剤を０．００１〜２重量％（但し、プロピレン系重合体とβ晶核剤の合計が１００重量％）含有することを特徴とする二軸延伸ポリプロピレンフィルムを提供するものである。
【０００９】
また、本発明の好ましい形態として、前記β晶核剤がＮ，Ｎ’―ジシクロヘキシル―２，６―ナフタレンジカルボキシアミド、Ｎ，Ｎ’―ジシクロヘキシルテレフタルアミド、Ｎ，Ｎ’−ジフェニルヘキサンジアミドのうちの少なくとも１種であることを特徴とする二軸延伸ポリプロピレンフィルムを提供するものである。
【００１０】
また、本発明の好ましい形態として、中心線平均粗さ（Ｒａ）が０．０１〜０．０８μｍであることを特徴とする二軸延伸ポリプロピレンフィルムを提供するものである。
さらに、本発明は、β晶型プロピレン系重合体組成物シートを多段二軸延伸処理する二軸延伸ポリプロピレンフィルムの製造方法であって、延伸温度（ＴｅｍｐＦ）が１３０〜１５０℃で、且つ、未延伸シートを基準とした時のＭＤの延伸倍率（ＤＲＦＭＤ）及びＴＤの延伸倍率（ＤＲＦＴＤ）が共に１．１〜３．０倍である第１段目の二軸延伸処理工程の後、延伸温度（ＴｅｍｐＬ）が１５０〜１８０℃で、且つ、未延伸シートを基準とした時の最終的なＭＤの総延伸倍率（ＤＲＴＭＤ）及びＴＤの総延伸倍率（ＤＲＴＴＤ）が共に６．０〜１０．０倍になるようにさらに二軸延伸処理する第２段目以降の単数あるいは複数の二軸延伸処理工程を含む多段二軸延伸ポリプロピレンフィルムの製造方法を提供するものである。
【発明の効果】
【００１１】
本発明によれば、引張弾性率が高く、表面平滑性に優れた二軸延伸ポリプロピレンフィルムを得ることができる。結晶部分に主としてβ晶を有するβ晶型ポリプロピレン系重合体組成物シートに対して、未延伸シートを基準とした時のＭＤ及びＴＤの延伸倍率が３．０倍以下の第１段目の二軸延伸処理の後、未延伸シートを基準とした時の最終的なＭＤ及びＴＤの総延伸倍率（多段延伸後）が６．０倍以上になるようにさらに二軸延伸する第２段目以降の単数あるいは複数の二軸延伸処理を行うことにより効率的に本発明の二軸延伸ポリプロピレンフィルムを得ることができる。なお、β晶型ポリプロピレン系重合体組成物シートを得るにあたり、β晶核剤を添加することにより容易かつ効率的にβ晶を形成することが可能である。
【発明を実施するための形態】
【００１２】
＜プロピレン系重合体＞
本発明に係る二軸延伸ポリプロピレンフィルムの原料となるプロピレン系重合体は、特に限定されず、従来公知の種々のポリプロピレンを利用することができる。好ましくはポリプロピレンとしてメソペンタッド分率が９０％以上のものであり、さらに好ましくは９０％以上９９．５％程度のものが挙げられる。
【００１３】
このようなポリプロピレンは、通常、ＭＦＲ（ＡＳＴＭ  Ｄ１２３８  荷重２１６０ｇ、温度２３０℃）が、０．１〜６０ｇ／１０分、好ましくは０．５〜６０ｇ／１０分、さらに好ましくは０．５〜１０ｇ／１０分、その中でも更に好ましくは１〜５ｇ／１０分のプロピレンの単独重合体若しくはプロピレンと他の少量例えば、１重量％以下のα―オレフィンとの共重合体、あるいは単独重合体と共重合体との組成物である。プロピレンとα−オレフィンとのランダム共重合体等のプロピレン共重合体に用いるα−オレフィンとしては、炭素数２、４〜２０のα−オレフィンが挙げられる。好ましくはエチレン、１−ブテン、１−ペンテン、１−ヘキセン、４−メチル−１−ペンテン、１−オクテン等の炭素数２、４〜８のα−オレフィン、より好ましくはエチレン、１−ブテン等の炭素数２、４のα−オレフィンであり、これらのα−オレフィンは、一種類での共重合体としても、二種類以上の多元系共重合体としてもよい。具体的には、プロピレン−エチレン共重合体、プロピレン−１−ブテン共重合体、プロピレン−エチレン−１−ブテン共重合体、プロピレン−エチレン−１−ペンテン共重合体、プロピレン−１−ペンテン共重合体、プロピレン−１−ヘキセン共重合体、プロピレン−４−メチル−１−ペンテン共重合体、プロピレン−１−オクテン共重合体のような、各種二元あるいは三元共重合体が挙げられる。
【００１４】
これらの中でも、プロピレンの単独重合体、若しくは１重量％以下のランダム共重合体でアイソタクティシティの高い重合体若しくはそれらの組成物が、得られる二軸延伸ポリプロピレンフィルムの耐熱性が優れ高い引張弾性率が得られるので好ましい。
【００１５】
本発明に係わるプロピレン系重合体には、通常ポリオレフィンに用いる添加剤を本発明の目的を損なわない範囲で添加しておいてもよい。添加材とは具体的には耐熱安定剤、耐候安定剤、紫外線吸収剤、滑剤、スリップ剤、β晶核剤以外の核剤、ブロッキング防止剤、帯電防止剤、防曇剤、顔料、染料、無機または有機の充填剤等をいう。
【００１６】
＜β晶核剤＞
本発明においてβ晶核剤とは、プロピレン系重合体に六方晶構造であるβ晶を形成させることができる化合物をいう。本発明において使用するβ晶核剤は、特に限定されず、従来公知の種々のβ晶核剤を利用することができ、１種類のβ晶核剤または２種類以上のβ晶核剤を混合して用いても良い。具体的には例えば、Ｎ，Ｎ'―ジシクロヘキシル―２，６―ナフタレンジカルボキシアミド、Ｎ，Ｎ'―ジシクロヘキシルテレフタルアミド、Ｎ，Ｎ’−ジフェニルヘキサンジアミド等に代表されるアミド化合物、テトラオキサスピロ化合物、キナクリドン、キナクリドンキノン等に代表されるキナクリドン類、ナノスケールのサイズを有する酸化鉄、ピメリン酸カルシウム、１，２―ヒドロキシステアリン酸カリウム、安息香酸マグネシウム若しくはコハク酸マグネシウム、フタル酸マグネシウムなどに代表されるカルボン酸のアルカリ若しくはアルカリ土類金属塩、ベンゼンスルホン酸ナトリウム若しくはナフタレンスルホン酸ナトリウムなどに代表される芳香族スルホン酸化合物、二若しくは三塩基カルボン酸のジエステル類若しくはトリエステル類、フタロシアニンブルーなどに代表されるフタロシアニン系顔料、有機二塩基酸である成分Ａと周期律表第ＩＩＡ族金属の酸化物、水酸化物若しくは塩である成分Ｂとからなる二成分系化合物、環状リン化合物とマグネシウム化合物からなる組成物などが挙げられる。前記β晶核剤の中でもアミド化合物のＮ，Ｎ'―ジシクロヘキシル―２，６―ナフタレンジカルボキシアミド、Ｎ，Ｎ'―ジシクロヘキシルテレフタルアミド、Ｎ，Ｎ’−ジフェニルヘキサンジアミドが好ましく、Ｎ，Ｎ'―ジシクロヘキシル―２，６―ナフタレンジカルボキシアミドがより好ましい。
【００１７】
また、β晶核剤を添加する場合の添加量としては、プロピレン系重合体全体を基準、すなわち、プロピレン系重合体とβ晶核剤の合計を１００重量％とした場合に、０．００１〜２重量％であり、好ましくは０．０５〜１重量％、より好ましくは０．０５〜０．２重量％、さらに好ましくは０．０５〜０．１重量％である。
【００１８】
＜β晶型プロピレン系重合体組成物の製造方法＞
本明細書において、β晶型プロピレン系重合体組成物とは、プロピレン系重合体を主成分とし、結晶形成のとき主としてβ晶を形成する組成物である。β晶を形成させるための手段は特に限定されない。たとえば、製造条件を制御することによってβ晶を形成してもよいし、β晶核剤を使用させることによりβ晶を形成してもよいがβ晶を容易に形成させる観点からβ晶核剤を使用することが好ましい。また、必要に応じて前記通常ポリオレフィンに用いる添加剤を含んでいてもよい。β晶型プロピレン系重合体組成物は、種々の公知の手段により、プロピレン系重合体等を均一化および溶融混練をすることにより得ることができる。たとえば、均一化する手段として、ヘンシェルミキサーやタンブラーミキサー等で撹拌することにより均一化する手段が挙げられる。また、均一化と溶融混練を同時に行う手段として、ミキシングロール、バンバリーミキサー、一軸スクリュー押出機、二軸スクリュー押出機等による均一化および溶融混練を行う手段が挙げられる。製造工程の効率化および安定化の観点から、一軸スクリュー押出機や二軸スクリュー押出機によって溶融混練するとともに均一化することが好ましい。一軸スクリュー押出機や二軸スクリュー押出機を用いる場合、混練温度はβ晶型プロピレン系重合体組成物の温度が２００〜３００℃、好ましくは２４０〜２９０℃、より好ましくは２７０〜２８０℃になるようにして成形することができる。
【００１９】
＜β晶型プロピレン系重合体組成物シートの製造方法＞
前記β晶型プロピレン系重合体組成物を圧延することにより、β晶型プロピレン系重合体組成物シートが得られる。β晶型プロピレン系重合体組成物シートは全結晶部分の５０％以上、好ましくは６０％以上、より好ましくは６５％以上のβ晶型のポリプロピレン結晶で占められている。β晶の形成手段としては、上述したようにβ晶核剤を用いずに製造条件によって得る方法もあるが、β晶の形成の容易性の観点から、β晶核剤を用いることが好ましい。
【００２０】
β晶の形成率、すなわちβ晶の全結晶部分に占める百分率は、β晶型プロピレン系重合体組成物シート５ｍｇを試料としてアルミニウム製のパンに採取し、示差走査熱量計［ティー・エイ・インスツルメント製ＤＳＣ／Ｑ１００］を用いて測定した。窒素ガス雰囲気下で３０℃で１０分保持後、３０℃から２００℃まで４０℃／分で昇温した際に観測される融解ピーク（小数点以下は四捨五入）について、１４５〜１５３℃の温度領域にピークが存在する融解をβ晶の融解ピーク、１５７℃以上にピークが観察される融解をα晶の融解ピークとし、α晶の融解ピーク面積とβ晶の融解ピーク面積の和に対する、β晶の融解ピーク面積の割合から求めることができる。
【００２１】
β晶型プロピレン系重合体組成物の圧延手段としては、種々の公知の手段を採ることができ、たとえば、熱プレスにより圧延する手段、カレンダーロールにより圧延する手段、さらに押出機に直結しているダイスおよびリップにより圧延する手段またはカレンダーロールと押出機に直結するダイスおよびリップによる圧延手段を併用することもできるが、製造効率の観点から、押出機に直結するダイスおよびリップにより圧延する手段を採ることが好ましい。β晶型プロピレン系重合体組成物を圧延するときはβ晶型プロピレン系重合体組成物の温度が２３０〜２５０℃、好ましくは２４０〜２５０℃の範囲で一軸スクリュー押出機または二軸スクリュー押出機でダイスおよびリップ介して溶融させて押出すことにより圧延し、冷却ロールでシート温度が３０〜１００℃、好ましくは７０〜１００℃の範囲になるように徐冷することでβ晶型プロピレン系重合体組成物シートを得ることができる。
【００２２】
＜二軸延伸ポリプロピレンフィルムの製造方法＞
本発明の二軸延伸ポリプロピレンフィルムは、前記β晶型プロピレン系重合体組成物シートを多段二軸延伸により成形することができる。二軸延伸方法は、逐次二軸延伸、同時二軸延伸のどちらでもよいが、同時二軸延伸が好ましい。つまり、β晶型プロピレン系重合体組成物シートをＭＤ、ＴＤ互いに多段同時二軸延伸をすることにより成形することができる。多段延伸の回数は２段以上が好ましく、製造効率および得られる延伸フィルムの引張弾性率の効果的な向上の観点から、２段がより好ましい。
【００２３】
二軸延伸処理工程の条件については、第１段目の二軸延伸処理工程では延伸温度１３０℃〜１５０℃、好ましくは１３０〜１４０℃の条件で、未延伸シートを基準とした時のＭＤの延伸倍率（ＤＲＦＭＤ）およびＴＤの延伸倍率（ＤＲＦＴＤ）が各々３．０倍以下、好ましくは１．１〜３．０倍、より好ましくは１．１〜２．０倍であり、第２段目以降の二軸延伸処理工程（たとえば、３段での二軸延伸処理においては第２段目の二軸延伸処理工程と第３段目の二軸延伸処理工程）では延伸温度１５０〜１８０℃、好ましくは１７０〜１７７℃の条件で、未延伸シートを基準とした時の最終的なＭＤの総延伸倍率（ＤＲＴＭＤ）およびＴＤの総延伸倍率（ＤＲＴＴＤ）の各々が６．０倍以上、好ましくは６．０〜１０．０倍、より好ましくは７．０〜１０．０倍になるように多段二軸延伸処理する。なお、２段での二軸延伸処理においては、第１段目の延伸倍率「ＤＲＦＭＤ」および「ＤＲＦＴＤ」をそれぞれ、「ＤＲ１ＭＤ」および「ＤＲ１ＴＤ」と、また、第２段目以降の二軸延伸処理後の最終的な総延伸倍率「ＤＲＴＭＤ」および「ＤＲＴＴＤ」をそれぞれ、「ＤＲ２ＭＤ」および「ＤＲ２ＴＤ」と表記することがある。
【００２４】
２段での二軸延伸処理における第１段目の二軸延伸処理工程については、延伸温度（Ｔｅｍｐ１）が１３０〜１５０℃、好ましくは１３０〜１４０℃の条件下で、且つ、未延伸シートを基準とした時のＭＤの延伸倍率（ＤＲ１ＭＤ）及び横方向の延伸倍率（ＤＲ１ＴＤ）が共に３．０倍以下、好ましくは１．１〜３．０倍、より好ましくは１．１〜２．０倍の条件で二軸延伸処理を行う。その後、第２段目の二軸延伸処理工程では延伸温度（Ｔｅｍｐ２）が１５０〜１８０℃、好ましくは１７０〜１７７℃で、且つ、未延伸シートを基準とした時の第２段目の二軸延伸処理後のＭＤの総延伸倍率（ＤＲ２ＭＤ）及びＴＤの総延伸倍率（ＤＲ２ＴＤ）が共に６．０倍以上、好ましくは６．０〜１０．０倍、より好ましくは７．０〜１０．０倍になるように二軸延伸処理を行うことによって高引張弾性率を有する二軸延伸ポリプロピレンフィルムを成形することができる。
【００２５】
β晶を有さないプロピレン系重合体シートを同様に延伸しても、高引張弾性率を有する二軸延伸ポリプロピレンフィルムを得ることができるが、得られる延伸フィルムの引張弾性率の効果的な向上の観点から、β晶型プロピレン系重合体組成物シートを延伸することが好ましい。β晶型プロピレン系重合体組成物シートに存在するβ晶が作用して結果として、延伸時に効果的に配向、結晶化が進行し、高引張弾性率を有する二軸延伸ポリプロピレンフィルムが得られるものと考えられる。
【００２６】
＜二軸延伸ポリプロピレンフィルム＞
本発明の製造方法で得られる二軸延伸ポリプロピレンフィルムは、引張弾性率がＭＤ、ＴＤ共に３０００ＭＰａ以上であることを特徴としている。また、上述したように延伸前のβ晶型プロピレン系重合体組成物シートのβ晶を形成するために、β晶核剤を用いるほうが有効であるため、本発明の二軸延伸ポリプロピレンフィルムには好ましくβ晶核剤を含有している。したがって、たとえば、二軸延伸ポリプロピレンフィルム中にＮ，Ｎ’―ジシクロヘキシル―２，６―ナフタレンジカルボキシアミド等のβ晶核剤が含有され、ＭＤ方向およびＴＤ方向の引張弾性率が３０００ＭＰａ以上であることを確認することにより、β晶型プロピレン系重合体組成物シートを延伸処理して配向、結晶化させた二軸延伸フィルムであると判断することも可能である。
【００２７】
また、本発明の製造方法で得られる二軸延伸ポリプロピレンフィルム（以下、「本発明の二軸延伸ポリプロピレンフィルム」と呼称する場合がある。）の中心線平均粗さ（以下、「表面粗さ（Ｒａ）」ということがある。）は、０．０１〜０．０８μｍ、好ましくは０．０３〜０．０６μｍであることを特徴としている。表面粗さ（Ｒａ）は、三次元表面粗さ測定機［（株）小坂研究所製三次元表面粗さ測定機ＤＲ―１００Ｘ６４］を用い、測定力；０．７ｍＮ、測定長さ；１．０ｍｍ、測定ピッチ；０．５０μｍ、触針送り速さ；０．２ｍｍの測定を、測定長さ方向と垂直な方向に２μｍピッチで２０１回測定した値によって得ることができる。本発明の二軸延伸ポリプロピレンフィルムは、表面粗さ（Ｒａ）が上記の範囲であることにより、フィルム表面が平滑となるため、光沢度が高く、またインキやコーティング剤の弾きを抑制できることから、インキのりがよく美麗に印刷でき、包装材料や種々の用途の基材フィルムに好適である。
【００２８】
なお、本発明の二軸延伸ポリプロピレンフィルムは、片面、若しくは両面をコロナ処理、火災処理、プラズマ処理等の表面処理をしておいてもよい。上記表面処理を行うことにより、二軸延伸ポリプロピレンフィルムと他の層、例えばインキとの密着性が増す。
【００２９】
さらに、本発明の二軸延伸ポリプロピレンフィルムには、本発明の目的を損なわない範囲で必要に応じて、耐熱安定剤、耐候安定剤、紫外線吸収剤、滑剤、スリップ剤、β晶核剤以外の核剤、ブロッキング防止剤、帯電防止剤、防曇剤、顔料、染料、無機または有機の充填剤等の通常ポリオレフィンに用いる各種添加剤を含有していてもよい。
【００３０】
耐熱安定剤（酸化防止剤）としては、例えば、３，５―ジーｔ−ブチルー４−ヒドロキシトルエン、テトラキス［メチレン（３，５―ジーｔ―ブチルー４―ヒドロキシ）ヒドロシンナメート］メタン、ｎ−オクタデシルー３−（４'―ヒドロキシー３，５−ジーｔ―ブチルフェニル）プロピオネート、２，２'−メチレンビス（４−メチル−６−ｔ−ブチルフェノール）等のフェノール系酸化防止剤、２−ヒドロキシ−４−メトキシベンゾフェノン、２−ヒドロキシ−４−オクトキシベンゾフェノン、２，４−ジヒドロキシベンゾフェノン等のベンゾフェノン系酸化防止剤、２（２'−ヒドロキシ−５−メチルフェニル）ベンゾトリアゾール、置換ベンゾトリアゾール等のベンゾトリアゾール系酸化防止剤、２−エチルヘキシル−２−シアノ−３，３−ジフェニルアクリレート、エチル−２−シアノ−３，３−ジフェニルアクリレート、フェニルサルチレート、４−ｔ−ブチルフェニルサリチレート等が挙げられる。
【００３１】
帯電防止剤としては、例えば、アルキルアミンおよびその誘導体、高級アルコール、高級脂肪酸のグリセリンエステル類、ピリジン誘導体、硫酸化油、石鹸類、オレフィンの硫酸エステル塩類、アルキル硫酸エステル類、脂肪酸エチルスルフォン酸塩、アルキルスルフォン酸塩、アルキルナフタレンスルフォン酸塩、アルキルベンゼンスルフォン酸塩、ナフタレンスルフォン酸塩、琥珀酸エステルスルフォン酸塩、リン酸エステル塩、多価アルコールの部分的脂肪酸エステル、脂肪アルコールのエチレンオキサイド付加物、脂肪酸のエチレンオキサイド付加物、脂肪アミノまたは脂肪酸アミドのエチレンオキサイド付加物、アルキルフェノールのエチレンオキサイド付加物、アルキルナフトールのエチレンオキサイド付加物、多価アルコールの部分的脂肪酸エステルのエチレンオキサイド付加物、ポリエチレングリコール等が挙げられる。
【００３２】
滑剤としては、例えば、ステアリン酸、ステアリン酸アミド、オレイン酸アミド、高級アルコール、流動パラフィン等が挙げられる。
紫外線吸収剤としては、例えば、エチレン−２−シアノ−３，３'−ジフェニルアクリレート、２−（２'−ヒドロキシ−５'−メチルフェニル）ベンゾトリアゾール、２−（２'−ヒドロキシ−３'−ｔ−ブチル−５'−メチルフェニル）５−クロロベンゾトリアゾール、２−ヒドロキシ−４−メトキシベンゾフェノン、２、２'−ジヒドロキシ−４−メトキシベンゾフェノン、２−ヒドロキシ−４オクトキシベンゾフェノン等が挙げられる。
【００３３】
本発明の二軸延伸ポリプロピレンフィルムを包装材料として用いる場合は、単独で用いてもよいが、その少なくとも片面に、熱接着層を積層することにより、ヒートシール可能な包装用フィルムとして好適な積層フィルムが得られる。かかる熱接着層としては、通常熱接着層として公知のエチレン、プロピレン、１―ブテン、１―ヘキセン、４―メチル―１―ペンテン、１―オクテン等のα―オレフィンの単独若しくは共重合体、高圧法低密度ポリエチレン、線状低密度ポリエチレン（所謂ＬＬＤＰＥ）、高密度ポリエチレン、ポリプロピレンランダム共重合体、ポリブテン、ポリ４―メチル―１―ペンテン、低結晶性あるいは非晶性のエチレン・プロピレンランダム共重合体、エチレン―１―ブテンランダム共重合体、プロピレン―１―ブテンランダム共重合体等のポリオレフィンを単独若しくは２種以上の組成物、エチレン・酢酸ビニル共重合体（ＥＶＡ）、エチレン・（メタ）アクリル酸共重合体あるいはその金属塩、ＥＶＡとポリオレフィンとの組成物等から得られる層である。中でも、ポリプロピレンランダム共重合体、あるいは高圧法低密度ポリエチレン、線状低密度ポリエチレン（所謂ＬＬＤＰＥ）、高密度ポリエチレン等のエチレン系重合体から得られる熱融着層が低温ヒートシール性、ヒートシール強度に優れるので好ましい。
【実施例】
【００３４】
次に実施例を挙げて本発明を更に具体的に説明するが、本発明はその要旨を越えない限りこれらの実施例に制約されるものではない。
なお、物性値などは、以下の評価方法により求めた。
【００３５】
（１）β晶形成の確認
樹脂５ｍｇを試料としてアルミニウム製のパンに採取し、示差走査熱量計［ティー・エイ・インスツルメント製ＤＳＣ／Ｑ１００］を用いて測定した。まず、窒素ガス雰囲気下で−５０℃から２５０℃まで４０℃／分で昇温（ファーストラン）し、１０分間保持した後、−５０℃まで４０℃／分で冷却する。１０分保持後、４０℃／分で昇温（セカンドラン）した際に観測される融解ピーク（小数点以下は四捨五入）について、１４５〜１５３℃の温度領域にピークが存在する融解をβ晶の融解ピーク、１５７℃以上にピークが観察される融解をα晶の融解ピークとして、融解ピークからβ晶が形成されているか確認した。
【００３６】
なお、試料がシートの場合は、窒素ガス雰囲気下で３０℃で１０分保持後、３０℃から２００℃まで４０℃／分で昇温した際に観測される融解ピークから、同様にβ晶が形成されているか確認した。
β晶の形成率、すなわちβ晶の全結晶部分に占める百分率は、α晶の融解ピーク面積とβ晶の融解ピーク面積の和に対する、β晶の融解ピーク面積の割合から求めた。
【００３７】
（２）引張弾性率（ＭＰａ）
二軸延伸ポリプロピレンフィルムから短冊状フィルム片（長さ：１５０ｍｍ、幅：１５ｍｍ）を切出し、引張り試験機［（株）エー・アンド・デイ製テンシロン型万能試験機ＲＴＧ―１２１０］を用い、チャック間距離：１００ｍｍ、クロスヘッドスピード：３００ｍｍ／分の条件で引張試験を行い、引張弾性率（ＭＰａ）を求めた。
【００３８】
（３）表面粗さ（Ｒａ；中心線平均粗さ）
表面粗さ（Ｒａ）は、三次元表面粗さ測定機［（株）小坂研究所製三次元表面粗さ測定機ＤＲ―１００Ｘ６４］を用い、測定力；０．７ｍＮ、測定長さ；１．０ｍｍ、測定ピッチ；０．５０μｍ、触針送り速さ；０．２ｍｍの測定を、測定長さ方向と垂直な方向に２μｍピッチで２０１回測定した値である。
【００３９】
（４）メソペンタッド分率  ｍｍｍｍ［％］
１３Ｃ―ＮＭＲを用いて測定し、得られたデータをＴ.Ｈａｙａｓｈｉらが行った方法（Ｐｏｌｙｍｅｒ，２９，１３８〜１４３（１９８８））に基づいて得られたものである。
【００４０】
（５）ＭＦＲ
ＭＦＲ（メルトフローレート）は、ＡＳＴＭ―Ｄ―１２３８に準じて、２３０℃、２．１６Ｋｇの条件で測定した値である。
【００４１】
［実施例１］
β晶型プロピレン系重合体組成物の製造
プロピレン系重合体として、（株）プライムポリマー社製Ｆ１１３Ａ［密度：０．９１、ＭＦＲ：３．０ｇ／１０分（２３０℃）、アイソタクティシティの指標であるメソペンタッド９５．０％］のプロピレン単独重合体を用い、β晶核剤として、新日本理化（株）社製エヌジェスターRＮＵ―１００［Ｎ，Ｎ’―ジシクロヘキシル―２，６―ナフタレンジカルボキシアミド］を用い、β晶核剤０．１重量％をプロピレン単独重合体に添加し、一軸スクリュー押出機で混練温度２８０℃で溶融押出することで、β晶型プロピレン系重合体組成物を得た。
【００４２】
β晶型プロピレン系重合体組成物シートの製造
上記β晶型プロピレン系重合体組成物を用い、一軸スクリュー押出機を用いて混練温度２５０℃で溶融押出し、冷却ロール（温度９０℃）で徐冷することで、厚さ１．０ｍｍのβ晶型プロピレン系重合体組成物シートを得た。β晶の形成率は、６７．７％であった。
【００４３】
同時二軸延伸ポリプロピレンフィルムの製造
上記β晶型プロピレン系重合体組成物シートを原反とし、同時二軸延伸フィルム成形装置を用い、テンター（Ｔｅｍｐ１：１３０℃、Ｔｅｍｐ２：１７０℃）で、ＤＲ１ＭＤ：１．５倍、ＤＲ１ＴＤ：１．５倍、ＤＲ２ＭＤ：８．０倍、ＤＲ２ＴＤ：８．０倍に延伸して、厚さ１５ミクロン（μｍ）の同時二軸延伸ポリプロピレンフィルムを得た。この場合、ＤＲＴＭＤおよびＤＲＴＴＤは、ともに８．０倍である。
結果を表１に示す。
【００４４】
［実施例２］
β晶型プロピレン系重合体組成物の製造
プロピレン系重合体として、（株）プライムポリマー社製Ｆ１３３Ａ［密度：０．９１、ＭＦＲ：３．０ｇ／１０分（２３０℃）、アイソタクティシティの指標であるメソペンタッド９８．５％］のプロピレン単独重合体を用いた以外は、実施例１と同一の方法でβ晶型プロピレン系重合体組成物を得た。
【００４５】
プロピレン系重合体組成物シートの製造
上記β晶型プロピレン系重合体組成物を用いた以外は、実施例１と同一の法で厚さ１．０ｍｍのβ晶型プロピレン系重合体組成物シートを得た。β晶の形成率は、７４．８％であった。
【００４６】
同時二軸延伸ポリプロピレンフィルムの製造
上記β晶型プロピレン系重合体組成物シートを原反とし、Ｔｅｍｐ１：１４０℃、Ｔｅｍｐ２：１７７℃、ＤＲ２ＭＤ：１０．０倍、ＤＲ２ＴＤ：１０．０倍とした以外は、実施例１と同一の方法で厚さ１０ミクロン（μｍ）の同時二軸延伸ポリプロピレンフィルムを得た。この場合、ＤＲＴＭＤおよびＤＲＴＴＤは、ともに１０．０倍である。
結果を表１に示す。
【００４７】
［実施例３］
β晶型プロピレン系重合体組成物の製造
実施例１と同一の方法でβ晶型プロピレン系重合体組成物を得た。
【００４８】
β晶型プロピレン系重合体組成物シートの製造
上記β晶型プロピレン系重合体組成物を用い、実施例１と同一の方法で厚さ１．０ｍｍのβ晶型プロピレン系重合体組成物シートを得た。β晶の形成率は、６７．７％であった。
【００４９】
同時二軸延伸ポリプロピレンフィルムの製造
上記β晶型プロピレン系重合体組成物シートを原反とし、Ｔｅｍｐ１：１４０℃、ＤＲ１ＭＤ：２．０倍、ＤＲ１ＴＤ：２．０倍、ＤＲ２ＭＤ：９．０倍、ＤＲ２ＴＤ：９．０倍とした以外は、実施例１と同一の方法で厚さ１３ミクロン（μｍ）の同時二軸延伸ポリプロピレンフィルムを得た。この場合、ＤＲＴＭＤおよびＤＲＴＴＤは、ともに９．０倍である。
結果を表１に示す。
【００５０】
［実施例４］
β晶型プロピレン系重合体組成物の製造
実施例２と同一の方法でβ晶型プロピレン系重合体組成物を得た。
【００５１】
β晶型プロピレン系重合体組成物シートの製造
上記β晶型プロピレン系重合体組成物を用い、実施例２と同一の方法で厚さ１．０ｍｍのβ晶型プロピレン系重合体組成物シートを得た。β晶の形成率は、７４．８％であった。
【００５２】
同時二軸延伸ポリプロピレンフィルムの製造
上記β晶型プロピレン系重合体組成物シートを原反とし、Ｔｅｍｐ１：１４０℃、Ｔｅｍｐ２：１７５℃、ＤＲ１ＭＤ：２．０倍、ＤＲ１ＴＤ：２．０倍、ＤＲ２ＭＤ：７．０倍、ＤＲ２ＴＤ：７．０倍とした以外は、実施例１と同一な方法で厚さ１８ミクロン（μｍ）の同時二軸延伸ポリプロピレンフィルムを得た。この場合、ＤＲＴＭＤおよびＤＲＴＴＤは、ともに７．０倍である。
結果を表１に示す。
【００５３】
［比較例１］
プロピレン系重合体シートの製造
プロピレン系重合体として、（株）プライムポリマー社製Ｆ１１３Ａ［密度：０．９１、ＭＦＲ：３．０ｇ／１０分（２３０℃）、アイソタクティシティの指標であるメソペンタッド９５．０％］のプロピレン単独重合体を用い、一軸スクリュー押出機で混練温度２５０℃で溶融押出し、冷却ロール（温度３５℃）で急冷することで、厚さ１．０ｍｍのプロピレン系重合体シートを得た。β晶の形成率は、０％（α晶のみ）であった。
【００５４】
同時二軸延伸ポリプロピレンフィルムの製造
上記プロピレン系重合体シートを原反とし、同時二軸延伸フィルム成形装置を用い、テンター（Ｔｅｍｐ１：１６２℃）で、ＤＲ１ＭＤ：８．０倍、ＤＲ１ＴＤ：８．０倍に延伸して、厚さ１２ミクロン（μｍ）の同時二軸延伸ポリプロピレンフィルムを得た。
結果を表１に示す。
【００５５】
［比較例２］
β晶型プロピレン系重合体組成物の製造
実施例１と同一の方法でβ晶型プロピレン系重合体組成物を得た。
【００５６】
ポリプロピレン樹脂シートの製造
上記β晶型プロピレン系重合体組成物を用い、実施例１と同一の方法で厚さ１．０ｍｍのβ晶型プロピレン系重合体組成物シートを得た。β晶の形成率は、６７．７％であった。
【００５７】
同時二軸延伸ポリプロピレンフィルムの製造
上記β晶型プロピレン系重合体組成物シートを原反とし、Ｔｅｍｐ１：１５７℃とした以外は、比較例１と同一の方法で厚さ１３ミクロン（μｍ）の同時二軸延伸ポリプロピレンフィルムを得た。
結果を表１に示す。
【００５８】
［比較例３］
β晶型プロピレン系重合体組成物の製造
実施例２と同一の方法でβ晶型プロピレン系重合体組成物を得た。
【００５９】
β晶型プロピレン系重合体組成物シートの製造
上記β晶型プロピレン系重合体組成物を用い、実施例２と同一の方法で厚さ１．０ｍｍの上記β晶型プロピレン系重合体組成物シートを得た。β晶の形成率は、７４．８％であった。
【００６０】
同時二軸延伸ポリプロピレンフィルムの製造
上記β晶型プロピレン系重合体組成物シートを原反とし、Ｔｅｍｐ１：１６３℃とした以外は、比較例１と同一の方法で厚さ９ミクロン（μｍ）の同時二軸延伸ポリプロピレンフィルムを得た。
結果を表１に示す。
【００６１】
【表１】
0006553927.tif 000002
【００６２】
実施例及び比較例では二軸延伸ポリプロピレンフィルムを製造する際に、同時二軸延伸を採用しているため、得られた二軸延伸ポリプロピレンフィルムは、ＭＤ、ＴＤの引張弾性率は同一であると判断できる。
【産業上の利用可能性】
【００６３】
本発明の二軸延伸ポリプロピレンフィルムは、ＭＤ、ＴＤ共に高引張弾性率で、且つ、表面平滑性が高いため種々の包装材料としてばかりでなく、種々の用途の基材フィルムとしての利用が期待できる。ＡＲ／ＬＲフィルム、プリズムシート、拡散フィルム、反射フィルム、ＢＧテープ、ＤＣテープ、キャリアテープ用カバーテープ、アルミ蒸着フィルムなどの種々の蒸着フィルム、透明蒸着フィルム、ＰＶＤＣコートフィルム、ＰＶＡコートフィルム、アクリル酸系樹脂コートフィルム、方向性フィルム、防錆フィルムなどの種々の用途に利用が可能である。また、ナノコンポジットフィルム、ハイブリッドバリアフィルム、防曇フィルム、コンデンサ用フィルム、太陽電池バックシート、有機ＥＬ封止材料などの種々の産業材用途への利用が可能である。